(57)【特許請求の範囲】
【請求項１】
導電性支持体上に、少なくとも有機物で構成された感光層と保護層を有する電子写真感光体であって、前記保護層が、バインダー樹脂及び下記一般式（Ｉ）で表される構造を有する修飾基で表面修飾された導電性粒子を含有することを特徴とする電子写真感光体。
【化１】
0006551217.tif 000007
（ｎは、７〜１８の整数を表す。Ｘは、ＣＨ２＝ＣＨ又はＣＨ２＝Ｃ（ＣＨ３）を表す。Ｍは導電性粒子の表面を表す。）
【請求項２】
前記表面修飾された導電性粒子が、ＳｎＯ２及びＣｕＡｌＯ２のうち少なくとも一方を含有することを特徴とする請求項１に記載の電子写真感光体。
【請求項３】
請求項１又は請求項２に記載の電子写真感光体を備えることを特徴とする電子写真画像形成装置。
【発明の詳細な説明】
【技術分野】
【０００１】
本発明は、電子写真感光体及び電子写真画像形成装置に関し、更に詳しくは耐久性等の性能が向上した電子写真感光体等に関する。
【背景技術】
【０００２】
近年、電子写真感光体（以下、感光体ともいう。）は、有機光導電性物質を含有する有機感光体が広く用いられている。有機感光体は可視光から赤外光まで各種露光光源に対応した材料を開発しやすいこと、環境汚染のない材料を選択できること、製造コストが安いことなどが無機系の感光体に対して有利な点である。
【０００３】
一方、電子写真感光体は、帯電、露光、現像、転写、クリーニング等により、電気的又は機械的な外力を直接受けているため、画像形成が繰り返し行われても帯電安定性、電位保持性等の性能を安定して維持する耐久性が求められている。
特に近年デジタル化の流れの中で、高精細、高画質の画像への要求が高まり、溶解懸濁トナーや乳化重合凝集トナーなどの重合法による小粒子径のトナーが主流になっている。これらの小粒子径のトナーは感光体表面への付着力が大きく、感光体表面に付着した転写残トナーなどの残留トナーの除去が不十分となりやすい。
【０００４】
そこで、感光体表面に保護層（以下、表面層ともいう。）を設けて機械的強度を向上させる技術が提案されている。具体的には、シリカなどの無機微粒子を保護層に分散させ、機械的強度を向上させる技術が提案されている（例えば、特許文献１参照。）。
しかし、保護層の電荷輸送性能が劣るために、保護層を設けることによって、保護層の無い電子写真感光体に比べて、電子写真感光体としての感度特性が低下してしまうという問題があった。この問題を解決するため、保護層に電荷輸送物質を含有させることで電荷輸送性能を持たせることができるが、一般に有機化合物の電荷輸送物質は可塑化効果を有するため電荷輸送物質の添加によって、保護層の強度が低下してしまう。
【０００５】
そこで、保護層に電荷輸送機能を持ち、かつ、耐摩耗性に優れた保護層を得る技術が開示されている。例えば、電荷輸送機能を有するラジカル重合性と電荷輸送機能を有さないラジカル重合性化合物と重合性官能基を有する表面処理剤で処理されたフィラーとを硬化反応させた保護層の技術が開示されている（例えば、特許文献２参照。）。しかし、この技術においても十分な電荷輸送性能が得られず耐摩耗性においても十分満足できるものではなかった。
また、ここでは、フィラーとして、酸化ケイ素、酸化アルミ、二酸化チタンなどの金属酸化物粒子を添加しているが、これらの金属酸化物粒子は、耐摩耗性向上効果はある程度期待できるものの、正孔輸送性能が十分でなく、感光体周期による画像濃度差、いわゆる画像メモリーが発生するなど、耐摩耗性と画像特性を両立させるには十分ではなかった。
【０００６】
また、特許文献３には、感光体の保護層に強度部材／電荷輸送材料として、二酸化チタン、酸化スズ、アルミン酸銅（ＣｕＡｌＯ２）などの導電性粒子などが適用されており、例えば、ＳｎＯ２及びＣｕＡｌＯ２の適用例が記載されているが、残留電位を抑制し、耐久性等の向上をさらに向上させることが求められている。
【先行技術文献】
【特許文献】
【０００７】
【特許文献１】特開２００２−３３３７３３号公報
【特許文献２】特開２０１０−１６４６４６号公報
【特許文献３】特開２０１３−１３０６０３号公報
【発明の概要】
【発明が解決しようとする課題】
【０００８】
本発明は上記問題・状況に鑑みてなされたものであり、その解決課題は、感光体周期による画像メモリーの発生を抑制し、長期にわたって画像特性の安定性に優れ、かつスジ画像が発生しない電子写真感光体を提供することである。
【課題を解決するための手段】
【０００９】
本発明者は、上記課題を解決すべく、上記問題の原因等について検討する過程において、電子写真感光体の保護層に反応性基を持つ長鎖アルキル基を表面に有する導電性粒子を含有させることによって、感光体周期による画像メモリーの発生を抑制し、長期にわたって画像特性の安定性に優れ、かつスジ画像が発生しない電子写真感光体を提供できることを見いだし、本発明に至った。
すなわち、本発明に係る上記課題は、以下の手段により解決される。
【００１０】
１．導電性支持体上に、少なくとも有機物で構成された感光層と保護層を有する電子写真感光体であって、前記保護層が、バインダー樹脂及び下記一般式（Ｉ）で表される構造を有する修飾基で表面修飾された導電性粒子を含有することを特徴とする電子写真感光体。
【化１】
0006551217.tif 000002
（ｎは、７〜１８の整数を表す。Ｘは、ＣＨ２＝ＣＨ又はＣＨ２＝Ｃ（ＣＨ３）を表す。Ｍは導電性粒子の表面を表す。）
【００１１】
２．前記表面修飾された導電性粒子が、ＳｎＯ２及びＣｕＡｌＯ２のうち少なくとも一方を含有することを特徴とする第１項に記載の電子写真感光体。
【００１２】
３．第１項又は第２項に記載の電子写真感光体を備えることを特徴とする電子写真画像形成装置。
【発明の効果】
【００１３】
本発明の上記手段により、感光体周期による画像メモリーの発生を抑制し、長期にわたって画像特性の安定性に優れ、かつスジ画像が発生しない電子写真感光体を提供することができる。
【００１４】
本発明の効果の発現機構又は作用機構については、明確にはなっていないが、以下のように推察している。
耐摩耗性向上を目的に感光層の上に保護層を設け、その保護層中に酸化ケイ素、酸化アルミニウム、酸化チタンなどの金属酸化物粒子を添加し、金属酸化物粒子のフィラー効果による耐摩耗性の向上も試みられているが、これらの金属酸化物粒子は十分な正孔輸送能が得られず、また、保護層中で電荷（キャリア）がトラップされるため画像メモリーが発生するものと考えられる。
【００１５】
そこで、反応性基を持つ長鎖アルキル基を含む、前記一般式（Ｉ）で表される構造を有する修飾基で表面修飾された導電性粒子を感光体の保護層に添加したところ、従来よりも使用する表面修飾剤を減らすことができる。これは、長鎖アルキル基の効果で、保護層内での前記導電性粒子の分散状態が安定するためだと考えられる。また、表面修飾剤を減らすことで粒子界面でのホールトラップが低減できるため残留電位が低くなり、メモリー耐性を向上させることができる。
また、長鎖アルキル基が反応性基を有しているため、保護層に柔軟性を付与することができ、長期間の使用による感光体表面の荒れを抑制することができ、かつ長期にわたりスジ画像が発生しない高品質な感光体を提供することができるものと推察している。
【図面の簡単な説明】
【００１６】
【図１】本発明に係る感光体の層構成の一例を示す模式図
【図２】本発明に係る感光体を用いる画像形成装置の一例を示す模式断面図
【図３】スジ画像評価を行う評価チャート
【発明を実施するための形態】
【００１７】
本発明の電子写真感光体は、導電性支持体上に、少なくとも有機物で構成された感光層と保護層を有する電子写真感光体であって、前記保護層が、バインダー樹脂及び前記一般式（Ｉ）で表される構造を有する修飾基で表面修飾された導電性粒子を含有することを特徴とする。この特徴は各請求項に係る発明に共通又は対応する技術的特徴である。
【００１８】
また、前記表面修飾された導電性粒子が、ＳｎＯ２及びＣｕＡｌＯ２のうち少なくとも一方を含有することが、本発明の効果発現の観点から好ましい。
【００１９】
また、本発明の電子写真画像形成装置は、本発明の電子写真感光体を備えることが、効果発現の観点から好ましい。
【００２０】
以下、本発明の構成要素及び本発明を実施するための形態・態様について詳細な説明をする。なお、本願において、「〜」は、その前後に記載される数値を下限値及び上限値として含む意味で用いる。
【００２１】
≪本発明の電子写真感光体の概要≫
本発明の電子写真感光体は、導電性支持体上に、少なくとも有機物で構成された感光層と保護層を有する電子写真感光体であって、前記保護層が、バインダー樹脂及び下記一般式（Ｉ）で表される構造を有する修飾基で表面修飾された導電性粒子を含有することを特徴とする。
すなわち、本発明に係る導電性粒子は、前記表面修飾剤によって表面を処理することで、下記一般式（Ｉ）で表される構造を有する修飾基で表面修飾された粒子である。
【００２２】
【化２】
0006551217.tif 000003
【００２３】
ｎは、７〜１８の整数を表す。Ｘは、ＣＨ２＝ＣＨ又はＣＨ２＝Ｃ（ＣＨ３）を表す。Ｍは導電性粒子の表面を表す。
修飾基に含まれる長鎖アルキル基の鎖長としては、４〜６では導電性粒子を保護層内に分散させるという十分な効果が得られず、１８超であると硬化表面層の特性を損なう。すなわち、導電性粒子の保護層内での分散状態と、保護層の柔軟性付与の観点から７〜１８の範囲内であることが必要であり、特に８〜１２の範囲内が好ましい。
【００２４】
（導電性粒子）
本発明で用いられる表面修飾前の導電性粒子は、酸化スズ（ＳｎＯ２）、銅アルミ酸化物（ＣｕＡｌＯ２）及び酸化チタン（ＴｉＯ２）等を用いることが好ましく、特に酸化スズ又は銅アルミ酸化物を用いることが好ましい。
表面修飾前の導電性粒子の数平均一次粒子径は、１〜３００ｎｍの範囲が好ましい。特に好ましくは３〜１００ｎｍである。
表面修飾前の導電性粒子の数平均一次粒子径は、走査型電子顕微鏡（例えば日本電子製：ＪＳＭ−７５００Ｆ）により１０００００倍の拡大写真を撮影し、ランダムに３００個の粒子をスキャナーにより取り込んだ写真画像（凝集粒子は除く。）を自動画像処理解析装置（例えば（株）ニレコ製「ＬＵＺＥＸ  ＡＰ」ソフトウエア  Ｖｅｒ．１．３２）を使用して数平均一次粒子径を算出することができる。
【００２５】
（表面修飾剤）
本発明で用いられる表面修飾剤としては、下記の一般式（II）で表される構造を有することが好ましい。
一般式（II）：Ｘ−ＣＯＯ（ＣＨ２）ｎＳｉ（ＯＣＨ３）３
ｎは、７〜１８の整数を表し、特に８〜１２の範囲内が好ましい。Ｘは、ＣＨ２＝ＣＨ又はＣＨ２＝Ｃ（ＣＨ３）を表す。
このような構造を有する表面修飾剤を用いることで、前記一般式（Ｉ）で表される構造を有する修飾基で表面修飾された導電性粒子が、粒子表面に長鎖アルキル基を有するため、保護層中で分散状態を保ち、保護層に柔軟性を与えているものと考えられる。
【００２６】
（表面修飾された導電性粒子とその作製方法）
表面修飾するに際して、粒子１００質量部に対し、表面修飾剤０．１〜１００質量部、溶媒５０〜５０００質量部を用いて湿式メディア分散型装置を使用して処理することが好ましい。また、乾式でも処理することができる。
すなわち、導電性粒子と表面修飾剤とを含むスラリー（固体粒子の懸濁液）を湿式粉砕することにより、導電性粒子を微細化すると同時に粒子の表面修飾が進行する。その後、溶媒を除去して粉体化することで均一に表面修飾剤により表面修飾された導電性粒子を得ることができる。
【００２７】
本発明において用いられる表面修飾装置である湿式メディア分散型装置とは、容器内にメディアとしてビーズを充填し、更に回転軸と垂直に取り付けられた撹拌ディスクを高速回転させることにより、導電性粒子の凝集粒子を砕いて粉砕・分散する工程を有する装置であり、その構成としては、導電性粒子に表面修飾を行う際に導電性粒子を十分に分散させ、かつ表面修飾できる形式であれば問題なく、例えば、縦型・横型、連続式・回分式（バッチ式）など、種々の様式が採用できる。具体的にはサンドミル、ウルトラビスコミル、パールミル、グレンミル、ダイノミル、アジテータミル、ダイナミックミル等が使用できる。これらの分散型装置は、ボール、ビーズ等の粉砕媒体（メディア）を使用して衝撃圧壊、摩擦、剪断、ズリ応力等により微粉砕及び分散が行われる。
【００２８】
上記湿式メディア分散型装置で用いるビーズとしては、ガラス、アルミナ、ジルコン、ジルコニア、スチール、フリント石などを原材料としたボールが使用可能であるが、特にジルコニア製やジルコン製のものが好ましい。また、ビーズの大きさとしては、通常、直径１〜２ｍｍ程度のものを使用するが、本発明では０．１〜１．０ｍｍ程度のものを用いるのが好ましい。
【００２９】
湿式メディア分散型装置に使用するディスクや容器内壁には、ステンレス製、ナイロン製、セラミック製など種々の素材のものが使用できるが、本発明では特にジルコニア又はシリコンカーバイドといったセラミック製のディスクや容器内壁が好ましい。
以上のような湿式処理により、表面修飾剤によって表面修飾された、前記一般式（Ｉ）で表される構造を有する修飾基で表面修飾された導電性粒子を得ることができる。
【００３０】
（感光体の層構成）
本発明の感光体は、導電性支持体の上に、感光層、保護層を形成してなるものである。感光層は、その層構成を特に制限するものではなく、保護層を含めた具体的な層構成として、例えば以下に示すものがある。
（１）導電性支持体上に、電荷発生層と電荷輸送層、及び、保護層を順次積層した層構成
（２）導電性支持体上に、電荷輸送物質と電荷発生材料とを含有する単層、及び、保護層を順次積層した層構成
（３）導電性支持体上に、中間層、電荷発生層、電荷輸送層、及び、保護層を順次積層した層構成
（４）導電性支持体上に、中間層、電荷輸送物質と電荷発生材料とを含有する単層、及び、保護層を順次積層した層構成
本発明の感光体は、上記（１）〜（４）いずれの層構成のものでもよく、これらの中でも、導電性支持体上に、中間層、電荷発生層、電荷輸送層、保護層を順次設けて作製された層構成のものが特に好ましい。
【００３１】
図１は、本発明の感光体の層構成の一例を示す模式図である。図１において、１は導電性支持体、２は感光層、３は中間層、４は電荷発生層、５は電荷輸送層、６は保護層、Ｒは表面修飾された導電性粒子を示す。
【００３２】
（保護層の構成）
本発明の電子写真感光体は、導電性支持体上に、少なくとも有機物で構成された感光層と保護層を順次積層した構成のものである。この保護層には、一般式（Ｉ）で表される構造を有する修飾基で表面修飾された導電性粒子を含有する。また保護層には、バインダー樹脂を含有することが好ましい。バインダー樹脂としては、硬化性化合物を硬化させて得られる成分を含有することが好ましい。
【００３３】
（バインダー樹脂）
本発明に係る保護層に使用可能なバインダー樹脂としては、硬化性化合物を硬化させて得られる成分が好ましいが、硬化性化合物以外では、ポリエステル樹脂、ポリカーボネート樹脂、ポリウレタン樹脂、シリコーン樹脂等の公知の樹脂を挙げることができる。また、硬化性化合物と硬化性化合物以外の樹脂を併用して用いることもできる。
本発明に係る保護層に使用可能な硬化性化合物としては、ラジカル重合性の化合物が挙げられ、ラジカル重合性化合物としては、ラジカル重合性反応基として、アクリロイル基、メタクリロイル基の少なくともいずれかを有する重合性単量体が好ましい。
これらの重合性単量体としては、例えば、特開２０１３−１３０６０３号公報の段落［００３７］及び［００３８］に記載の化合物を例示することができるが、本発明に使用可能な重合性単量体はこれらに限定されるものではない。
【００３４】
（重合開始剤）
本発明に係る保護層に使用可能な硬化性化合物を硬化反応させる方法としては、電子線開裂反応を利用する方法やラジカル重合開始剤の存在下で光や熱を利用する方法等により硬化反応を行うことができる。ラジカル重合開始剤を用いて硬化反応を行う場合、重合開始剤として光重合開始剤、熱重合開始剤のいずれも使用することができる。また、光、熱の両方の開始剤を併用することもできる。
【００３５】
本発明で使用できる重合開始剤としては、２，２′−アゾビスイソブチロニトリル、２，２′−アゾビス（２，４−ジメチルアゾビスバレロニリル）、２，２′−アゾビス（２−メチルブチロニトリル）などのアゾ化合物、過酸化ベンゾイル（ＢＰＯ）、ジ−ｔｅｒｔ−ブチルヒドロペルオキシド、ｔｅｒｔ−ブチルヒドロペルオキシド、過酸化クロロベンゾイル、過酸化ジクロロベンゾイル、過酸化ブロモメチルベンゾイル、過酸化ラウロイルなどの過酸化物等の熱重合開始剤が挙げられる。
【００３６】
また、光重合開始剤としては、ジエトキシアセトフェノン、２，２−ジメトキシ−１，２−ジフェニルエタン−１−オン、１−ヒドロキシ−シクロヘキシル−フェニル−ケトン、４−（２−ヒドロキシエトキシ）フェニル−（２−ヒドロキシ−２−プロピル）ケトン、２−ベンジル−２−ジメチルアミノ−１−（４−モルフォリノフェニル）ブタノン−１（イルガキュア３６９：ＢＡＳＦジャパン社製）、２−ヒドロキシ−２−メチル−１−フェニルプロパン−１−オン、２−メチル−２−モルフォリノ（４−メチルチオフェニル）プロパン−１−オン、１−フェニル−１，２−プロパンジオン−２−（ｏ−エトキシカルボニル）オキシム等のアセトフェノン系又はケタール系光重合開始剤、ベンゾイン、ベンゾインメチルエーテル、ベンゾインエチルエーテル、ベンゾインイソブチルエーテル、ベンゾインイソプロピルエーテル等のベンゾインエーテル系光重合開始剤、ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼン等のベンゾフェノン系光重合開始剤、２−イソプロピルチオキサントン、２−クロロチオキサントン、２，４−ジメチルチオキサントン、２，４−ジエチルチオキサントン、２，４−ジクロロチオキサントン等のチオキサントン系光重合開始剤が挙げられる。
【００３７】
その他の光重合開始剤としては、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド（イルガキュア８１９：ＢＡＳＦジャパン社製）、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物が挙げられる。また、光重合促進効果を有するものを単独又は上記光重合開始剤と併用して用いることもできる。例えば、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４′−ジメチルアミノベンゾフェノン等が挙げられる。
【００３８】
本発明に用いられる重合開始剤としては光重合開始剤が好ましく、アルキルフェノン系化合物、フォスフィンオキサイド系化合物が好ましく、更に好ましくはα−ヒドロキシアセトフェノン構造、又はアシルフォスフィンオキサイド構造を有する開始剤が好ましい。
これらの重合開始剤は１種又は２種以上を混合して用いてもよい。重合開始剤の含有量は、重合性化合物１００質量部に対し０．１〜４０質量部、好ましくは０．５〜２０質量部である。
【００３９】
（滑剤粒子）
また、保護層に各種の滑剤粒子を含有させることも可能である。例えば、フッ素原子含有樹脂粒子を加えることができる。フッ素原子含有樹脂粒子としては、四フッ化エチレン樹脂、三フッ化塩化エチレン樹脂、六フッ化塩化エチレンプロピレン樹脂、フッ化ビニル樹脂、フッ化ビニリデン樹脂、二フッ化二塩化エチレン樹脂、及びこれらの共重合体の中から１種又は２種以上を適宜選択するのが好ましいが、特に四フッ化エチレン樹脂及びフッ化ビニリデン樹脂が好ましい。
【００４０】
（溶媒）
保護層の形成に使用される溶媒としては、メタノール、エタノール、１−プロパノール、２−プロパノール、１−ブタノール、２−ブタノール、２−メチル−２−プロパノール、ベンジルアルコール、メチルイソプロピルケトン、メチルイソブチルケトン、メチルエチルケトン、シクロヘキサン、トルエン、キシレン、ジクロロメタン、酢酸エチル、酢酸ブチル、２−メトキシエタノール、２−エトキシエタノール、テトラヒドロフラン、１−ジオキサン、１，３−ジオキソラン、ピリジン及びジエチルアミン等が挙げられるが、これらに限定されるものではない。
【００４１】
（保護層の形成）
保護層は、ラジカル重合性の硬化性化合物、表面修飾された導電性粒子、必要に応じて公知の樹脂、重合開始剤、滑剤粒子及び酸化防止剤等を添加して調製した塗布液を、公知の方法により感光層表面に塗布し、自然乾燥又は熱乾燥を行い、その後硬化処理して作製することができる。保護層の層厚は、０．２〜１０μｍが好ましく、０．５〜６μｍの範囲内がより好ましい。
【００４２】
本発明では、保護層の硬化は、塗布膜に活性線を照射してラジカルを発生して重合し、かつ分子間及び分子内で架橋反応による架橋結合を形成して硬化し、硬化樹脂を生成することが好ましい。活性線としては、紫外線、可視光などの光や電子線が好ましく、使い易さ等の見地から紫外線が特に好ましい。
【００４３】
紫外線光源としては、紫外線を発生する光源であれば制限なく使用できる。例えば、低圧水銀灯、中圧水銀灯、高圧水銀灯、超高圧水銀灯、カーボンアーク灯、メタルハライドランプ、キセノンランプ、フラッシュ（パルス）キセノン、紫外線ＬＥＤ等を用いることができる。照射条件はそれぞれのランプによって異なるが、活性線の照射量は、通常１〜２０ｍＪ／ｃｍ２、好ましくは５〜１５ｍＪ／ｃｍ２である。光源の出力電圧は、好ましくは０．１〜５ｋＷであり、特に好ましくは、０．５〜３ｋＷである。
【００４４】
電子線源としては、電子線照射装置に格別の制限はなく、一般にはこのような電子線照射用の電子線加速機として、比較的安価で大出力が得られるカーテンビーム方式のものが有効に用いられる。電子線照射の際の加速電圧は、１００〜３００ｋＶであることが好ましい。吸収線量としては０．００５Ｇｙ〜１００ｋＧｙ（０．５〜１０Ｍｒａｄ）であることが好ましい。
【００４５】
活性線の照射時間は、活性線の必要照射量が得られる時間であり、具体的には０．１秒〜１０分が好ましく、硬化効率又は作業効率の観点から１秒〜５分がより好ましいとされる。
【００４６】
本発明では、活性線の照射前後、及び、活性線を照射中に保護層を乾燥処理することができ、乾燥を行うタイミングは活性線の照射条件と組み合わせて適宜選択することができる。保護層の乾燥条件は、塗布液に使用する溶媒の種類や保護層の層厚などにより適宜選択することが可能である。また、乾燥温度は、室温〜１８０℃が好ましく、８０〜１４０℃が特に好ましい。また、乾燥時間は、１〜２００分が好ましく、５〜１００分が特に好ましい。本発明においては、上記乾燥条件で保護層を乾燥することにより、保護層に含有される溶媒量を２０ｐｐｍから７５ｐｐｍの範囲に制御することができる。
【００４７】
（導電性支持体）
本発明で用いられる支持体は、導電性を有するものであればいずれのものでもよく、例えば、アルミニウム、銅、クロム、ニッケル、亜鉛及びステンレスなどの金属をドラム又はシート状に成形したもの、アルミニウムや銅などの金属箔をプラスチックフィルムにラミネートしたもの、アルミニウム、酸化インジウム及び酸化スズなどをプラスチックフィルムに蒸着したもの、導電性物質を単独又はバインダー樹脂とともに塗布して導電層を設けた金属、プラスチックフィルム及び紙などが挙げられる。
【００４８】
（中間層）
本発明では、導電性支持体と感光層の中間にバリア機能と接着機能を有する中間層を設けることができる。中間層は、カゼイン、ポリビニルアルコール、ニトロセルロース、エチレン−アクリル酸共重合体、ポリアミド、ポリウレタン及びゼラチン等のバインダー樹脂を公知の溶媒に溶解させて浸漬塗布等により形成させることができる。前記バインダー樹脂の中でもアルコール可溶性のポリアミド樹脂が好ましい。
【００４９】
また、中間層には抵抗調整の目的で各種導電性微粒子や金属酸化物粒子を含有させることができる。例えば、アルミナ、酸化亜鉛、酸化チタン、酸化スズ、酸化アンチモン、酸化インジウム及び酸化ビスマス等の各種金属酸化物粒子。スズをドープした酸化インジウム、アンチモンをドープした酸化スズ及び酸化ジルコニウムなどの超微粒子を用いることができる。これら金属酸化物粒子を１種類若しくは２種類以上混合して用いることができる。２種類以上混合して用いる場合には、固溶体又は融着の形態をとってもよい。このような金属酸化物粒子は、数平均一次粒子径が０．３μｍ以下のものが好ましく、０．１μｍ以下のものがより好ましい。
【００５０】
中間層の形成に使用可能な溶媒としては、前述した導電性微粒子や金属酸化物粒子等の無機微粒子を良好に分散させ、ポリアミド樹脂をはじめとするバインダー樹脂を溶解するものが好ましい。具体的には、エタノール、ｎ−プロピルアルコール、イソプロピルアルコール、ｎ−ブタノール、ｔ−ブタノール、ｓｅｃ−ブタノール等の炭素数２〜４のアルコール類が、バインダー樹脂として好ましいとされるポリアミド樹脂に対して良好な溶解性と塗布性能を発現させることから好ましい。また、保存性や無機微粒子の分散性を向上させるために、前記溶媒に対して以下のような助溶媒を併用することができる。好ましい効果が得られる助溶媒としては、例えば、メタノール、ベンジルアルコール、トルエン、シクロヘキサノン、テトラヒドロフラン等が挙げられる。
【００５１】
塗布液形成時のバインダー樹脂濃度は、中間層の層厚や塗布方式に合わせて適宜選択することができる。また、無機微粒子等を分散させたとき、バインダー樹脂に対する無機微粒子の混合割合は、バインダー樹脂１００質量部に対して無機微粒子を２０〜４００質量部とすることが好ましく、５０〜２００質量部とすることがより好ましい。
無機微粒子の分散手段は、超音波分散機、ボールミル、サンドグラインダー、及び、ホモミキサー等が挙げられるがこれらに限定されるものではない。
【００５２】
また、中間層の乾燥方法は、溶媒の種類や形成する層厚に応じて公知の乾燥方法を適宜選択することができ、特に熱乾燥が好ましい。
中間層の層厚は、０．１〜１５μｍが好ましく、０．３〜１０μｍがより好ましい。
【００５３】
（感光層）
前述したように、本発明の感光体を構成する感光層は、電荷発生機能と電荷輸送機能を一つの層に付与した単層構造の他に、電荷発生層（ＣＧＬ）と電荷輸送層（ＣＴＬ）に感光層の機能を分離させた層構成のものがより好ましい。このように、機能分離型の層構成とすることにより、繰り返し使用に伴う残留電位の上昇を小さく制御できる他、各種の電子写真特性を目的に合わせて制御しやすいメリットがある。負帯電性感光体は中間層の上に電荷発生層（ＣＧＬ）、その上に電荷輸送層（ＣＴＬ）を設ける構成をとり、正帯電性感光体は中間層の上に電荷輸送層（ＣＴＬ）、その上に電荷発生層（ＣＧＬ）を設ける構成をとる。好ましい感光層の層構成は前記機能分離構造を有する負帯電感光体である。
以下に、感光層の具体例として機能分離型の負帯電感光体の感光層の各層について説明する。
【００５４】
（電荷発生層）
本発明で形成される電荷発生層は、電荷発生物質とバインダー樹脂を含有するもので、電荷発生物質をバインダー樹脂溶液中に分散させてなる塗布液を塗布して形成されたものが好ましい。
電荷発生物質は、スーダンレッドやダイアンブルー等のアゾ原料、ピレンキノンやアントアントロン等のキノン顔料、キノシアニン顔料、ペリレン顔料、インジゴ及びチオインジゴ等のインジゴ顔料、フタロシアニン顔料等があり、これらに限定されるものではない。これらの電荷発生物質は単独若しくは公知のバインダー樹脂中に分散させる形態で使用することができる。
【００５５】
電荷発生層を形成するバインダー樹脂としては、公知の樹脂を用いることができ、例えば、ポリスチレン樹脂、ポリエチレン樹脂、ポリプロピレン樹脂、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂、並びにこれらの樹脂の内二つ以上を含む共重合体樹脂（例えば、塩化ビニル−酢酸ビニル共重合体樹脂、塩化ビニル−酢酸ビニル−無水マレイン酸共重合体樹脂）及びポリ−ビニルカルバゾール樹脂等が挙げられるが、これらに限定されるものではない。
【００５６】
電荷発生層の形成は、バインダー樹脂を溶媒で溶解した溶液中に分散機を用いて電荷発生物質を分散して塗布液を調製し、塗布液を塗布機で一定の膜厚に塗布し、塗布膜を乾燥して作製することが好ましい。
【００５７】
電荷発生層に使用するバインダー樹脂を溶解し塗布するための溶媒としては、例えば、トルエン、キシレン、メチルエチルケトン、シクロヘキサン、酢酸エチル、酢酸ブチル、メタノール、エタノール、プロパノール、ブタノール、メチルセロソルブ、エチルセロソルブ、テトラヒドロフラン、１−ジオキサン、１，３−ジオキソラン、ピリジン及びジエチルアミン等を挙げられるが、これらに限定されるものではない。
【００５８】
電荷発生物質の分散手段としては、超音波分散機、ボールミル、サンドグラインダー及びホモミキサー等が使用できるが、これらに限定されるものではない。
【００５９】
バインダー樹脂に対する電荷発生物質の混合割合は、バインダー樹脂１００質量部に対して電荷発生物質１〜６００質量部が好ましく、５０〜５００質量部がより好ましい。電荷発生層の層厚は、電荷発生物質の特性、バインダー樹脂の特性及び混合割合等により異なるが０．０１〜５μｍが好ましく、０．０５〜３μｍがより好ましい。なお、電荷発生層用の塗布液は塗布前に異物や凝集物を濾過することで画像欠陥の発生を防ぐことができる。前記顔料を真空蒸着することによって形成すこともできる。
【００６０】
（電荷輸送層）
本発明で形成される電荷輸送層は、少なくとも層内に電荷輸送物質とバインダー樹脂を含有するものであり、電荷輸送物質をバインダー樹脂溶液中に溶解、塗布して形成される。
電荷輸送物質は、公知の化合物を用いることが可能で、例えば、以下のものが挙げられる。すなわち、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、ピラゾリン化合物、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、フェニレンジアミン誘導体、スチルベン誘導体、ベンジジン誘導体、ポリ−Ｎ−ビニルカルバゾール、ポリ−１−ビニルピレン及びポリ−９−ビニルアントラセン等。これらの化合物を単独又は２種類以上混合して使用することができる。
【００６１】
また、電荷輸送層用のバインダー樹脂は公知の樹脂を用いることが可能で、例えば、以下のものが挙げられる。すなわち、ポリカーボネート樹脂、ポリアクリレート樹脂、ポリエステル樹脂、ポリスチレン樹脂、スチレン−アクリルニトリル共重合体樹脂、ポリメタクリル酸エステル樹脂、スチレン−メタクリル酸エステル共重合体樹脂等が挙げられる。これらの中でもポリカーボネート樹脂が好ましく、更に、ビスフェノールＡ（ＢＰＡ）、ビスフェノールＺ（ＢＰＺ）、ジメチルＢＰＡ、ＢＰＡ−ジメチルＢＰＡ共重合体等のタイプのポリカーボネート樹脂が耐クラック性、耐摩耗性、帯電特性の観点から好ましいものである。
【００６２】
電荷輸送層は塗布法に代表される公知の方法で形成することが可能であり、例えば、塗布法では、バインダー樹脂と電荷輸送物質を溶解して塗布液を調製し、塗布液を一定の層厚で塗布後、乾燥処理することにより所望の電荷輸送層を形成することができる。
【００６３】
上記バインダー樹脂と電荷輸送物質を溶解する溶媒としては、例えば、トルエン、キシレン、メチルエチルケトン、シクロヘキサノン、酢酸エチル、酢酸ブチル、メタノール、エタノール、プロパノール、ブタノール、テトラヒドロフラン、１，４−ジオキサン、１，３−ジオキソラン等が挙げられる。なお、電荷輸送層形成用の塗布液を作製する際に使用する溶媒は上記のものに限定されるものではない。
【００６４】
バインダー樹脂と電荷輸送物質の混合比率は、バインダー樹脂１００質量部に対して電荷輸送物質を１０〜５００質量部とすることが好ましく、２０〜１００質量部とすることがより好ましい。
【００６５】
電荷輸送層の厚さは、電荷輸送物質やバインダー樹脂の特性、及び、これらの混合比等により異なるが、５〜４０μｍが好ましく、１０〜３０μｍがより好ましい。
【００６６】
電荷輸送層中には、公知の酸化防止剤を添加することが可能で、例えば特開２０００−３０５２９１号公報記載の酸化防止剤が使用できる。
【００６７】
（感光体の塗布方法）
本発明の感光体を構成する中間層、電荷発生層、電荷輸送層、保護層等の各層は公知の塗布方法により形成することができる。具体的には、浸漬コーティング法、スプレーコーティング法、スピンナーコーティング法、ビードコーティング法、ブレードコーティング法、ビームコーティング法、円形量規制型塗布法等が挙げられる。なお、円形量規制型塗布法については、例えば、特開昭５８−１８９０６１号公報、特開２００５−２７５３７３号公報に記載されている。
【００６８】
≪電子写真画像形成装置≫
本発明の効果を実現する電子写真画像形成装置（以下、画像形成装置ともいう。）は、（１）少なくとも本発明の保護層を有する電子写真感光体、（２）前述した電子写真感光体表面を帯電する帯電手段、（３）帯電手段により帯電された電子写真感光体表面に像露光を行い、潜像形成を行う露光手段、（４）露光手段により形成された潜像を顕像化してトナー画像を形成する現像手段、（５）現像手段により電子写真感光体表面に形成されたトナー画像を用紙等の転写媒体又は転写ベルト上に転写する転写手段、を有するものである。
なお、電子写真感光体を帯電させる帯電手段では非接触帯電装置を用いることが好ましい。非接触帯電装置としては、コロナ帯電装置、コロトロン帯電装置、スコロトロン帯電装置を挙げることができる。
【００６９】
図２は、本発明の実施形態の一つを示すカラー画像形成装置の一例を説明する断面構成図である。
このカラー画像形成装置は、タンデム型カラー画像形成装置と称せられるもので、４組の画像形成部（画像形成ユニット）１０Ｙ、１０Ｍ、１０Ｃ、１０Ｂｋと、無端ベルト状中間転写体ユニット７と、給紙搬送手段２１及び定着手段２４とから成る。画像形成装置の本体Ａの上部には、原稿画像読み取り装置ＳＣが配置されている。
【００７０】
イエロー色の画像を形成する画像形成部１０Ｙは、第１の像担持体としてのドラム状の感光体１Ｙの周囲に配置された帯電手段（帯電工程）２Ｙ、露光手段（露光工程）３Ｙ、現像手段（現像工程）４Ｙ、一次転写手段（一次転写工程）としての一次転写ローラー５Ｙ、クリーニング手段６Ｙを有する。マゼンタ色の画像を形成する画像形成部１０Ｍは、第１の像担持体としてのドラム状の感光体１Ｍ、帯電手段２Ｍ、露光手段３Ｍ、現像手段４Ｍ、一次転写手段としての一次転写ローラー５Ｍ、クリーニング手段６Ｍを有する。シアン色の画像を形成する画像形成部１０Ｃは、第１の像担持体としてのドラム状の感光体１Ｃ、帯電手段２Ｃ、露光手段３Ｃ、現像手段４Ｃ、一次転写手段としての一次転写ローラー５Ｃ、クリーニング手段６Ｃを有する。黒色画像を形成する画像形成部１０Ｂｋは、第１の像担持体としてのドラム状の感光体１Ｂｋ、帯電手段２Ｂｋ、露光手段３Ｂｋ、現像手段４Ｂｋ、一次転写手段としての一次転写ローラー５Ｂｋ、クリーニング手段６Ｂｋを有する。
【００７１】
前記４組の画像形成ユニット１０Ｙ、１０Ｍ、１０Ｃ、１０Ｂｋは、感光体ドラム１Ｙ、１Ｍ、１Ｃ、１Ｂｋを中心に、帯電手段２Ｙ、２Ｍ、２Ｃ、２Ｂｋと、像露光手段３Ｙ、３Ｍ、３Ｃ、３Ｂｋと、現像手段４Ｙ、４Ｍ、４Ｃ、４Ｂｋ、及び、感光体ドラム１Ｙ、１Ｍ、１Ｃ、１Ｂｋをクリーニングするクリーニング手段６Ｙ、６Ｍ、６Ｃ、６Ｂｋより構成されている。
【００７２】
前記画像形成ユニット１０Ｙ、１０Ｍ、１０Ｃ、１０Ｂｋは、感光体１Ｙ、１Ｍ、１Ｃ、１Ｂｋに、それぞれ形成するトナー画像の色が異なるだけで、同じ構成であり、画像形成ユニット１０Ｙを例にして詳細に説明する。
【００７３】
画像形成ユニット１０Ｙは、像形成体である感光体ドラム１Ｙの周囲に、帯電手段２Ｙ（以下、単に帯電手段２Ｙ、又は、帯電器２Ｙという。）、露光手段３Ｙ、現像手段４Ｙ、クリーニング手段６Ｙ（以下、単にクリーニング手段６Ｙ、又は、クリーニングブレード６Ｙという。）を配置し、感光体ドラム１Ｙ上にイエロー（Ｙ）のトナー画像を形成するものである。また、本実施の形態においては、この画像形成ユニット１０Ｙのうち、少なくとも感光体ドラム１Ｙ、帯電手段２Ｙ、現像手段４Ｙ、クリーニング手段６Ｙを一体化するように設けている。
【００７４】
帯電手段２Ｙは、感光体ドラム１Ｙに対して一様な電位を与える手段であって、本実施の形態においては、感光体ドラム１Ｙにコロナ放電型の帯電器２Ｙが用いられている。
【００７５】
像露光手段３Ｙは、帯電器２Ｙによって一様な電位を与えられた感光体ドラム１Ｙ上に、画像信号（イエロー）に基づいて露光を行い、イエローの画像に対応する静電潜像を形成する手段であって、この露光手段３Ｙとしては、感光体ドラム１Ｙの軸方向にアレイ状に発光素子を配列したＬＥＤと結像素子（商品名；セルフォック（登録商標）レンズ）とから構成されるもの、又は、レーザ光学系などが用いられる。
【００７６】
本発明の画像形成装置としては、上述の感光体と、現像器、クリーニング器等の構成要素をプロセスカートリッジ（画像形成ユニット）として一体に結合して構成し、この画像形成ユニットを装置本体に対して着脱自在に構成しても良い。また、帯電器、像露光器、現像器、転写又は分離器、及びクリーニング器の少なくとも一つを感光体とともに一体に支持してプロセスカートリッジ（画像形成ユニット）を形成し、装置本体に着脱自在の単一画像形成ユニットとし、装置本体のレールなどの案内手段を用いて着脱自在の構成としても良い。
【００７７】
無端ベルト状中間転写体ユニット７は、複数のローラーにより巻回され、回動可能に支持された半導電性エンドレスベルト状の第２の像担持体としての無端ベルト状中間転写体７０を有する。
【００７８】
画像形成ユニット１０Ｙ、１０Ｍ、１０Ｃ、１０Ｂｋより形成された各色の画像は、一次転写手段としての一次転写ローラー５Ｙ、５Ｍ、５Ｃ、５Ｂｋにより、回動する無端ベルト状中間転写体７０上に逐次転写されて、合成されたカラー画像が形成される。給紙カセット２０内に収容された転写材（定着された最終画像を担持する支持体：例えば普通紙、透明シート等）としての転写材Ｐは、給紙手段２１により給紙され、複数の中間ローラー２２Ａ、２２Ｂ、２２Ｃ、２２Ｄ、レジストローラー２３を経て、二次転写手段としての二次転写ローラー５ｂに搬送され、転写材Ｐ上に二次転写してカラー画像が一括転写される。カラー画像が転写された転写材Ｐは、定着手段２４により定着処理され、排紙ローラー２５に挟持されて機外の排紙トレイ２６上に載置される。ここで、中間転写体や転写材等の感光体上に形成されたトナー画像の転写支持体を総称して転写媒体という。
【００７９】
一方、二次転写手段としての二次転写ローラー５ｂにより転写材Ｐにカラー画像を転写した後、転写材Ｐを曲率分離した無端ベルト状中間転写体７０は、クリーニング手段６ｂにより残留トナーが除去される。
【００８０】
画像形成処理中、一次転写ローラー５Ｂｋは常時、感光体１Ｂｋに当接している。他の一次転写ローラー５Ｙ、５Ｍ、５Ｃはカラー画像形成時にのみ、それぞれ対応する感光体１Ｙ、１Ｍ、１Ｃに当接する。
【００８１】
二次転写ローラー５ｂは、ここを転写材Ｐが通過して二次転写が行われるときにのみ、無端ベルト状中間転写体７０に当接する。
【００８２】
また、装置本体Ａから筐体８を支持レール８２Ｌ、８２Ｒを介して引き出し可能にしてある。
【００８３】
筐体８は、画像形成部１０Ｙ、１０Ｍ、１０Ｃ、１０Ｂｋと、無端ベルト状中間転写体ユニット７とから成る。
【００８４】
画像形成部１０Ｙ、１０Ｍ、１０Ｃ、１０Ｂｋは、垂直方向に縦列配置されている。感光体１Ｙ、１Ｍ、１Ｃ、１Ｂｋの図示左側方には無端ベルト状中間転写体ユニット７が配置されている。無端ベルト状中間転写体ユニット７は、ローラー７１、７２、７３、７４を巻回して回動可能な無端ベルト状中間転写体７０、一次転写ローラー５Ｙ、５Ｍ、５Ｃ、５Ｂｋ、及びクリーニング手段６ｂとから成る。
【実施例】
【００８５】
以下に実施例を挙げて本発明を具体的に説明するが、本発明はこれらに限定されるものではない。なお、実施例において、「部」又は「％」の表示を用いるが、特に断りがない限り「質量部」又は「質量％」を表す。
【００８６】
＜電子写真感光体の作製＞
（表面修飾剤（Ｃ７）の合成）
撹拌機を備えた反応容器へ６−ヘプテニルメタクリレート５０ｇ、ハイドロキノンモノメチルエーテル２５０ｍｇ及びヘキサクロロ白金（IV）酸六水和物の１％テトラヒドロフラン溶液１．５ｍＬを加え、この混合物を４０℃に加熱した。ここへトリクロロシラン４２ｇを撹拌しながら徐々に滴下し、この間反応混合物の温度は４５℃を超えないように調節した。
滴下終了後、該混合物を６０℃まで加熱し、この温度でさらに１時間反応を行い７−メタクリロイルオキシヘプテニルトリクロロシランを合成した。
【００８７】
次に、撹拌機を備えた反応容器にメタノール５００ｍＬ及びトリエチルアミン１００ｇを入れ、０℃まで冷却した。
先に合成した６−メタクリロイルオキシヘプテニルトリクロロシランを滴下ロートに入れ反応容器に接続した。反応容器内の溶液を激しく撹拌し、乾燥Ｎ２ガスを吹き込みながら、６−メタクリロイルオキシヘプテニルトリクロロシランをゆっくり滴下した。
滴下終了後２４時間は０℃に保ち、その後室温まで昇温した。この反応混合物の溶媒を減圧蒸留し、残留物に多量のエチルエーテルを加えた。不溶のトリエチルアミンの塩酸塩を濾別した後、エチルエーテルを減圧留去し、７−メタクリロイルオキシヘプテニルトリメトキシシランの粗生成物７８ｇを得た。
【００８８】
この粗生成物をガスクロマトグラフィーで分析したところ、７−メタクリロイルオキシヘプテニルトリメトキシシランの純度は８７．５％であった。この粗生成物に無水塩化鉄（II）１．０ｇを加え、分別蒸留を行い、沸点１４３〜１４４℃（０．１ｍｍＨｇ）の留分を集めることにより純度９７．０％の７−メタクリロイルオキシヘプテニルトリメトキシシラン５２ｇを得た。目的物の同定は、１Ｈ−ＮＭＲ及び赤外吸収スペクトルを測定することで行った。
【００８９】
（表面修飾粒子１の作製）
導電性粒子として数平均一次粒子径２０ｎｍの「ＳｎＯ２」１００質量部、作製した表面修飾剤Ｃ７を７質量部、メチルエチルケトン１０００質量部を湿式サンドミル（径０．５ｍｍのアルミナビーズ）に入れ、３０℃にて６時間混合、その後、メチルエチルケトンとアルミナビーズを濾別し、６０℃にて乾燥し「表面修飾粒子１」を調製した。
【００９０】
（電子写真感光体１の作製）
直径６０ｍｍの円筒形アルミニウム支持体の表面を切削加工し、最大高さＲｚ＝１．５（μｍ）の導電性支持体を用意した。
【００９１】
〈中間層〉
下記組成の分散液を同じ混合溶媒にて２倍に希釈し、一夜静置後に濾過（フィルター；日本ポール社製リジメッシュ５μｍフィルター使用）し、中間層塗布液を作製した。
ポリアミド樹脂ＣＭ８０００（東レ社製）                            １質量部
酸化チタンＳＭＴ５００ＳＡＳ（テイカ社製）                        ３質量部
メタノール                                                      １０質量部
分散機としてサンドミルを用いて、バッチ式で１０時間の分散を行った。
上記塗布液を用いて前記支持体上に、乾燥層厚２μｍとなるようにして浸漬塗布法で塗布した。
【００９２】
〈電荷発生層〉
Ｃｕ−Ｋα特性Ｘ線回折スペクトル測定で、少なくとも２７．３°の位置に最大回折ピークを有するチタニルフタロシアニン顔料を電荷発生物質として、以下の材料と混合し、サンドミルを用いて１０時間分散し、電荷発生層塗布液を調製した。
チタニルフタロシアニン顔料                                      ２０質量部
ポリビニルブチラール樹脂（＃６０００−Ｃ：電気化学工業社製）    １０質量部
酢酸ｔ−ブチル                                                ７００質量部
４−メトキシ−４−メチル−２−ペンタノン                      ３００質量部
この塗布液を前記中間層の上に浸漬塗布法で塗布し、乾燥層厚０．３μｍの電荷発生層を形成した。
【００９３】
〈電荷輸送層〉
４，４′−ジメチル−４″−（β−フェニルスチリル）トリフェニルアミンを電荷輸送物質として以下の材料と混合し、溶解して電荷輸送層塗布液を調製した。この塗布液を前記電荷発生層の上に浸漬塗布法で塗布し、乾燥層厚２０μｍの電荷輸送層を形成した。
４，４′−ジメチル−４″−（β−フェニルスチリル）トリフェニルアミン
２２５質量部
バインダー：ポリカーボネート（Ｚ３００：三菱ガス化学社製）    ３００質量部
酸化防止剤（イルガノックス１０１０：ＢＡＳＦジャパン社製）        ６質量部
ＴＨＦ                                                      １６００質量部
トルエン                                                      ４００質量部
シリコーンオイル（ＫＦ−５４：信越化学社製）                      １質量部
【００９４】
〈保護層〉
表面修飾粒子１                                                １５０質量部
バインダー（ＳＲ３５０：ＳＡＲＴＯＭＥＲ社製）                １００質量部
重合開始剤（イルガキュア８１９：ＢＡＳＦジャパン社製）          １５質量部
２−ブタノール                                                ５００質量部
上記成分を混合撹拌し、十分に溶解・分散し、保護層塗布液を作製した。該塗布液を先に電荷輸送層まで作製した感光体上に円形スライドホッパー塗布機を用いて、保護層を塗布した。塗布後、キセノンランプを用いて紫外線を１分間照射して、乾燥層厚２．０μｍの保護層を得た。このようにして「電子写真感光体１」を作製した。
【００９５】
＜電子写真感光体２〜１４の作製＞
（表面修飾剤の合成）
表１に示すとおり、表面修飾剤Ｃ８の原料に７−オクテニルメタクリレート、Ａｃ−Ｃ８の原料に７−オクテニルアクリレート、Ｃ１２の原料に１１−ドデセニルメタクリレート、Ｃ１５の原料に１４−ペンタデセニルメタクリレート、Ｃ１８の原料に１７−オクタデセニルメタクリレート、Ｃ２０の原料の１９−イコセニルメタクリレートを使用した点以外は、表面修飾剤Ｃ７と同様の手順で各表面修飾剤を合成した。また、表面修飾剤Ｓ−１５としては、公知のＣＨ２＝Ｃ（ＣＨ３）ＣＯＯ（ＣＨ２）３Ｓｉ（ＯＣＨ３）（信越化学化学工業株式会社製ＫＢＭ−５０３）を、Ｓ−３５としては、公知のＣＨ２＝ＣＨＣＯＯ（ＣＨ２）２Ｓｉ（Ｃ１０Ｈ２１）（ＯＣＨ３）２を使用した。
【００９６】
（表面修飾粒子２〜１３の作製）
表１に記載の材料及び分量に変更した以外は表面修飾粒子１と同様にして表面修飾粒子２〜１３を作製した。
【００９７】
【表１】
0006551217.tif 000004
【００９８】
電子写真感光体１の保護層を表２のように変更し、同様に電子写真感光体２、４〜１４を作製した。また、電子写真感光体３の保護層には、電荷輸送物質として、下記構造式のＣＴＭ−１を１０質量部添加した。
【００９９】
【化３】
0006551217.tif 000005
【０１００】
【表２】
0006551217.tif 000006
【０１０１】
＜電子写真感光体の評価＞
評価機として、図２の構成を有するコニカミノルタ社製「ｂｉｚｈｕｂ  ＰＲＯ  Ｃ６５０１」を用い、該評価機に各電子写真感光体を搭載して、評価を行った。
２３℃・５０％ＲＨ環境で、画像比率６％の文字画像をＡ４横送りで各３０００００枚、両面連続でプリントを行う耐久試験を実施し、耐久試験後に、感光体の残留電位、画像メモリー、最大高さＲｚ及びスジ画像の評価を行った。なお、評価は、以下に示した指標に従い実施した。
【０１０２】
〔残留電位の評価〕
電子写真感光体の電位特性の指標として前記耐久試験後の残留電位を測定した。評価はジェンテック社製「ＣＹＮＴＨＩＡ５９」を用いて、２０℃、６５％ＲＨの条件下、暗所でスコロトロン帯電器により電子写真感光体を表面電位が−５００Ｖになるように帯電させ、３３ｍｓｅｃ後に強度１４８μＷ／ｃｍ２の白色露光を行い、感光体表面上の露光後の電位（残留電位）を測定した。
【０１０３】
〔画像メモリーの評価〕
前記耐久試験後に、べた黒とべた白の混在した画像を１０枚連続して印刷し、続いて均一なハーフトーン画像を印刷し、該ハーフトーン画像中に前記べた黒とべた白の履歴が現れているか否かを以下の基準で判定した。
◎：メモリー発生なし
○：メモリーが軽微に発生する（実用上問題なし）
△：メモリーが発生する（実用上問題なし）
×：メモリーが発生する（実用上問題あり）
以上の評価結果を表２に示した。
【０１０４】
〔感光体最大高さの評価〕
前記耐久試験後に触診式の表面粗さ測定装置を用いて感光体表面の最大高さ（Ｒｚ）の評価を行った。
（測定条件）
測定装置：サーフコム１４００Ｄ（東京精密社製）
測定モード：粗さ測定
測定長：２０．０ｍｍ
カットオフ：０．０８ｍｍ（ガウシアン）
測定速度：０．１５ｍｍ／ｓｅｃ
【０１０５】
〔スジ画像評価〕
耐久試験後のドラムにおいて、図３に示すような評価チャートをＡ３用紙Ｐの両面２０００枚に連続印字を行い、先の画像メモリーと切り分けるため１時間放置した後、均一なハーフ画像を印字した際の評価チャートに対応する帯部Ｘと非帯部Ｚのトナーすり抜けによる濃度差を目視で評価した。
【０１０６】
以上の結果から明らかなように、本発明の電子写真感光体１〜８、１０及び１１は、比較の電子写真感光体９、１２及び１３に比べて残留電位、画像メモリー、最大高さ及びスジ画像評価のいずれにおいても優れた特性を有する電子写真感光体であることが分かった。
【符号の説明】
【０１０７】
１  導電性支持体
２  感光層
３  中間層
４  電荷発生層
５  電荷輸送層
６  保護層
Ｒ  表面修飾された導電性粒子
１Ｙ、１Ｍ、１Ｃ、１Ｂｋ  感光体ドラム
２Ｙ、２Ｍ、２Ｃ、２Ｂｋ  帯電手段
３Ｙ、３Ｍ、３Ｃ、３Ｂｋ  像露光手段
４Ｙ、４Ｍ、４Ｃ、４Ｂｋ  現像手段
６Ｙ、６Ｍ、６Ｃ、６Ｂｋ  クリーニング手段
１０Ｙ、１０Ｍ、１０Ｃ、１０Ｂｋ  画像形成ユニット
Ｘ  帯部
Ｚ  非帯部
Ｐ  用紙
【図１】
0006551217.tif 000008
【図２】
0006551217.tif 000009
【図３】
0006551217.tif 000010